(57)【要約】【課題】アンモニアガスに対するガス選択性及び集電能力の双方を適正に発揮し得るように、固体電解質からなる酸素イオン伝導体に対する電極構成に工夫を凝らし、アンモニアガスを妨害ガスから適正に選択しかつ安定的に検出するようにしたアンモニアガスセンサ及びその製造方法を提供する。【解決手段】酸素イオン伝導体１０は、固体電解質により有底筒状に形成されている。基準側電極層２０は、基準電極として、白金（Ｐｔ）により、酸素イオン伝導体１０の内周面に沿い有底筒状に形成されている。検知電極部３１は、金（Ａｕ）により、酸素イオン伝導体１０の外周面下部に沿い有底筒状に形成されている。選択反応部３２は、バナジウム酸化物（Ｖ2Ｏ5）により、検知電極部３１をその外周面及び上端面から酸素イオン伝導体１０の外周面下部に沿い被覆するように、有底筒状に形成されている。【選択図】図１
2008116321.tif 000002
【特許請求の範囲】
【請求項１】
固体電解質からなる酸素イオン伝導体と、
この酸素イオン伝導体の一方の面に沿い設けられる基準側電極層と、
貴金属を主成分とする材料で形成される検知電極部と、酸化物を主成分とする材料で形成される選択反応部とを有し、前記酸素イオン伝導体を介し前記基準側電極層に対向するように前記酸素イオン伝導体の他方の面に沿い設けてなる他方側電極層とを備えるアンモニアガスセンサ。
【請求項２】
前記他方側電極層をその厚さ方向に２つの層に分けた際に、これら２つの層の各々に含まれる前記選択反応部の形成材料に濃度差が生じていることを特徴とする請求項１に記載のアンモニアガスセンサ。
【請求項３】
前記検知電極部と前記選択反応部とのいずれか一方の形成材料が他方の形成材料に拡散されてなることを特徴とする請求項１に記載のアンモニアガスセンサ。
【請求項４】
前記検知電極部の形成材料は、前記貴金属として、金及び白金のうち少なくとも一種を含有することを特徴とする請求項１〜３のいずれか１つに記載のアンモニアガスセンサ。
【請求項５】
前記選択反応部の形成材料は、前記酸化物として、バナジウム酸化物、タングステン酸化物及びモリブテン酸化物のうち少なくとも一種を含有することを特徴とする請求項１〜４のいずれか１つに記載のアンモニアガスセンサ。
【請求項６】
前記選択反応部の形成材料は、さらに、貴金属をも含有することを特徴とする請求項５に記載のアンモニアガスセンサ。
【請求項７】
前記選択反応部の形成材料は、前記酸化物として、固体酸性質を示す材料を含有することを特徴とする請求項１〜４のいずれか１つに記載のアンモニアガスセンサ。
【請求項８】
固体電解質の酸素イオン伝導体を形成する酸素イオン伝導体形成工程と、
前記酸素イオン伝導体の一方の面に沿い基準側電極層を形成する基準側電極層形成工程と、
貴金属を主成分とする材料からなる未焼成検知電極部と酸化物を主成分とする材料からなる未焼成選択反応部と用いて、前記酸素イオン伝導体を介し前記基準側電極層に対向して前記酸素イオン伝導体の他方の面に沿い検知電極部及び選択反応部を他方側電極層として形成するように、焼成する他方側電極層形成工程とを備えるアンモニアガスセンサの製造方法。
【請求項９】
前記他方側電極層形成工程において、
前記未焼成選択反応部及び前記未焼成検知電極部の一方を前記酸素イオン伝導体を介し前記基準側電極層に対向するように前記酸素イオン伝導体の他方の面に沿い形成し、前記未焼成選択反応部及び前記未焼成検知電極部の他方を前記未焼成選択反応部及び前記未焼成検知電極部の一方を介し前記酸素イオン伝導体の他方の面に沿うように形成して、
前記未焼成選択反応部をその少なくとも一部にて前記未焼成検知電極部に拡散させるように前記未焼成検知電極部及び前記未焼成選択反応部を同時に焼成して前記検知電極部及び前記選択反応部を形成するようにしたことを特徴とする請求項８に記載のアンモニアガスセンサの製造方法。
【請求項１０】
前記他方側電極層形成工程において、
前記未焼成検知電極部を、前記酸素イオン伝導体を介し前記基準側電極層に対向するように前記酸素イオン伝導体の他方の面に沿い形成して焼成することにより、前記検知電極部として形成し、
然る後、前記検知電極部を介し前記未焼成選択反応部を前記酸素イオン伝導体の他方の面に沿うように形成して、前記未焼成選択反応部をその少なくとも一部にて前記検知電極部に拡散させるように焼成することにより、前記選択反応部を形成することを特徴とする請求項８に記載のアンモニアガスセンサの製造方法。
【請求項１１】
前記他方側電極層形成工程において、
前記未焼成選択反応部を、前記酸素イオン伝導体を介し前記基準側電極層に対向するように前記酸素イオン伝導体の他方の面に沿い形成して焼成することにより、前記選択反応部として形成し、
然る後、前記選択反応部を介し前記未焼成検知電極部を前記酸素イオン伝導体の他方の面に沿うように形成して、前記選択反応部をその少なくとも一部にて前記未焼成検知電極部に拡散させるように当該未焼成検知電極部を焼成することにより、前記検知電極部を形成することを特徴とする請求項８に記載のアンモニアガスセンサの製造方法。
【発明の詳細な説明】
【技術分野】
【０００１】
本発明は、被検出ガス雰囲気中のアンモニアガスを検出するに適したアンモニアガスセンサ及びその製造方法に関する。
【背景技術】
【０００２】
従来、この種のアンモニアガスセンサにおいては、下記特許文献１に開示されたアンモニアガスセンサが提案されている。このアンモニアガスセンサは、固体電解質と、この固体電解質にその両側面から設けた基準電極及び検知電極とを備えている。ここで、検知電極は、アンモニアガス選択材料、例えばバナジウムでもって形成されている。
【特許文献１】米国特許第７０７４３１９号公報
【発明の開示】
【発明が解決しようとする課題】
【０００３】
ところで、上記アンモニアガスセンサにおいては、検知電極が上述のごとくバナジウムで形成されているため、アンモニアガスに対するガス選択性は高いとしても、当該検知電極としての集電能力が低い。従って、アンモニアガスセンサとしての検出出力、ひいては感度のばらつきが大きく、安定しにくいという不具合を招く。
【０００４】
これに対しては、検知電極を、バナジウムに代えて、従来から知られている金でもって形成することが考えられる。しかし、この場合、検知電極としては、集電能力は高くなるものの、アンモニアガスに対するガス選択性が低いという不具合を招く。
【０００５】
そこで、本発明は、以上のようなことに対処するため、アンモニアガスに対するガス選択性及び集電能力の双方を適正に発揮し得るように、固体電解質からなる酸素イオン伝導体に対する電極構成に工夫を凝らし、アンモニアガスを妨害ガスから適正に選択しかつ安定的に検出するようにしたアンモニアガスセンサ及びその製造方法を提供することを目的とする。
【課題を解決するための手段】
【０００６】
上記課題の解決にあたり、本発明に係るアンモニアガスセンサは、請求項１の記載によれば、
固体電解質からなる酸素イオン伝導体（１０）と、
この酸素イオン伝導体の一方の面に沿い設けられる基準側電極層（２０）と、
貴金属を主成分とする材料で形成される検知電極部（３１）と、酸化物を主成分とする材料で形成される選択反応部（３２）とを有し、酸素イオン伝導体を介し基準側電極層に対向するように酸素イオン伝導体の他方の面に沿い設けてなる他方側電極層（３０）とを備える。
【０００７】
このように、他方側電極層は、貴金属を主成分とする材料からなる検知電極部と、酸化物を主成分とする材料からなる選択反応部とを、共に有するように構成されているため、当該他方側電極層は、検知電極部の高い集電能力及び選択反応部の高いガス選択性の双方を効果的に発揮し得る。その結果、当該アンモニアガスセンサは、被検出ガス雰囲気内のアンモニアガスを、妨害ガスから適正に選択し、かつ、ばらつきを伴うことなく安定的に検出し得る。
【０００８】
なお、他方側電極層においては、検知電極部と選択反応部とが混在しているものであってもよいし、また、検知電極部と選択反応部とがそれぞれ層状に形成されているものであってもよい。当該検知電極部と選択反応部とがそれぞれ層状に形成されているものにおいては、検知電極部が、酸素イオン伝導体を介し基準側電極層に対向するように酸素イオン伝導体の他方の面に沿い設けられており、選択反応部が、検知電極部に沿いこれを介し酸素イオン伝導体に対向するように設けられていてもよい。また、これに代えて、選択反応部が、酸素イオン伝導体を介し基準側電極層に対向するように酸素イオン伝導体の他方の面に沿い設けられており、検知電極部が、選択反応部に沿いこれを介し酸素イオン伝導体に対向するように設けられていてもよい。また、検知電極部と選択反応部とのいずれか一方の形成材料が他方の形成材料に拡散しているものであってもよい。
【０００９】
また、本発明は、請求項２の記載によれば、請求項１に記載のアンモニアガスセンサにおいて、他方側電極層をその厚さ方向に２つの層に分けた際に、これら２つの層の各々に含まれる選択反応部の形成材料に濃度差が生じていることを特徴とする。
【００１０】
これにより、他方側電極層は、検知電極部の高い集電能力及び選択反応部のアンモニアガスに対する高いガス選択性の双方をより一層効果的に発揮し得る。その結果、アンモニアガスセンサは、被検出ガス雰囲気内のアンモニアガスを妨害ガスからより一層適正に選択し、かつ、ばらつきをより一層抑制でき安定的に検出し得る。
【００１１】
なお、上述した「他方側電極層をその厚さ方向に２つの層に分けた」とは、他方側電極層をその厚さ方向に任意に２層に分けたことをいう。
【００１２】
また、この任意の２つの層に分けた際、これら２つの層の各々に含まれる選択反応部の形成材料に濃度差が生ずるアンモニアガスセンサとしては、検知電極部の形成材料と選択反応部の形成材料とを予め混合して酸素イオン伝導体上に形成することで、検知電極部と選択反応部とが他方側電極層に略均一に存在するアンモニアガスセンサではなく、例えば、検知電極部と選択反応部とをそれぞれ酸素イオン伝導体上に形成するアンモニアガスセンサや、これら検知電極部と選択反応部の形成後にその一方が他方に拡散するようなアンモニアガスセンサが挙げられる。このように、検知電極部と選択反応部との各々が酸素イオン伝導体上に存在することで、検知電極部の高い集電能力及び選択反応部の高いガス選択性の双方がより一層効果的に発揮され得る。
【００１３】
また、本発明は、請求項３の記載によれば、請求項１に記載のアンモニアガスセンサにおいて、検知電極部と選択反応部とのいずれか一方の形成材料が他方の形成材料に拡散されてなることを特徴とする。
【００１４】
これによれば、請求項１に記載の発明の作用効果を達成し得るのは勿論のこと、選択反応部が、検知電極部から剥離することなく、当該検知電極部と良好な密着状態を確保し得る。
【００１５】
また、本発明は、請求項４の記載によれば、請求項１〜３のいずれか１つに記載のアンモニアガスセンサにおいて、
検知電極部の形成材料は、上記貴金属として、金及び白金のうち少なくとも一種を含有することを特徴とする。
【００１６】
これにより、請求項１〜３のいずれか１つに記載の発明の作用効果がより一層確実に達成され得る。
【００１７】
また、本発明は、請求項５の記載によれば、請求項１〜４のいずれか１つに記載のアンモニアガスセンサにおいて、
選択反応部の形成材料は、上記酸化物として、バナジウム酸化物、タングステン酸化物及びモリブテン酸化物のうち少なくとも一種を含有することを特徴とする。
【００１８】
これにより、請求項１〜４のいずれか１つに記載の発明の作用効果がより一層確実に達成され得る。
【００１９】
また、本発明は、請求項６の記載によれば、請求項５に記載のアンモニアガスセンサにおいて、選択反応部の形成材料は、さらに、貴金属をも含有することを特徴とする。
【００２０】
これにより、選択反応部の高いガス選択性に加え、集電能力をも高めることができ、その結果、請求項５に記載の発明の作用効果がより向上され得る。なお、当該貴金属としては、金或いは白金が好ましい。
【００２１】
また、本発明は、請求項７の記載によれば、請求項１〜４のいずれか１つに記載のアンモニアガスセンサにおいて、選択反応部の形成材料は、上記酸化物として、固体酸性質を示す材料を含有することを特徴とする。
【００２２】
これによっても、請求項１〜４のいずれか１つに記載の発明と同様の作用効果が達成され得る。
【００２３】
また、本発明に係るアンモニアガスセンサの製造方法は、請求項８の記載によれば、
固体電解質の酸素イオン伝導体（１０）を形成する酸素イオン伝導体形成工程と、
酸素イオン伝導体の一方の面に沿い基準側電極層（２０）を形成する基準側電極層形成工程と、
貴金属を主成分とする材料からなる未焼成検知電極部と酸化物を主成分とする材料からなる未焼成選択反応部と用いて、酸素イオン伝導体を介し基準側電極層に対向して酸素イオン伝導体の他方の面に沿い検知電極部（３１）及び選択反応部（３２）を他方側電極層（３０）として形成するように、焼成する他方側電極層形成工程とを備える。
【００２４】
これによれば、作製されたアンモニアガスセンサにおいては、貴金属を主成分とする材料からなる検知電極部及び酸化物を主成分とする材料からなる選択反応部が、酸素イオン伝導体を介し基準側電極層に対向して酸素イオン伝導体の他方の面に沿い形成される。
【００２５】
ここで、検知電極部は、上述のように貴金属を主成分とする材料からなるため、高い集電能力を有する。また、選択反応部は、上述のように酸化物を主成分とする材料からなるため、アンモニアガスに対する高いガス選択性を有する。従って、検知電極部の高い集電能力及び選択反応部のアンモニアガスに対する高いガス選択性の双方を効果的に発揮し得るアンモニアガスセンサの提供が可能となる。
【００２６】
ここで、酸素イオン伝導体に対する形成順序が、未焼成選択反応部と未焼成検知電極部とで入れ代わっていても、上述の作用効果が達成され得る。
【００２７】
なお、検知電極部の形成材料と選択反応部の形成材料とを予め混合して酸素イオン伝導体上に形成するのではなく、上述のように未焼成検知電極部と未焼成選択反応部とをそれぞれ酸素イオン伝導体上に形成するので、焼成後のアンモニアガスセンサは、検知電極部と選択反応部とが、共に、酸素イオン伝導体上に存在することとなり、検知電極部の高い集電能力及び選択反応部の高いガス選択性の双方がより一層効果的に発揮され得る。
【００２８】
また、本発明は、請求項９の記載によれば、請求項８に記載のアンモニアガスセンサの製造方法にて、
他方側電極層形成工程において、
未焼成選択反応部及び未焼成検知電極部の一方を酸素イオン伝導体を介し基準側電極層に対向するように酸素イオン伝導体の他方の面に沿い形成し、未焼成選択反応部及び未焼成検知電極部の他方を未焼成選択反応部及び未焼成検知電極部の一方を介し酸素イオン伝導体の他方の面に沿うように形成して、
未焼成選択反応部をその少なくとも一部にて未焼成検知電極部に拡散させるように未焼成検知電極部及び未焼成選択反応部を同時に焼成して検知電極部及び選択反応部を形成するようにしたことを特徴とする。
【００２９】
このように、未焼成選択反応部及び未焼成検知電極部を酸素イオン伝導体の他方の面に沿い形成して、未焼成選択反応部をその少なくとも一部にて未焼成検知電極部に拡散させるように未焼成検知電極部及び未焼成選択反応部を同時に焼成する。
【００３０】
従って、アンモニアガスセンサの製造にあたり、余分な焼成工程を必要とすることなく、選択反応部の形成材料がその少なくとも一部にて検知電極部に拡散してなる他方側電極層の形成が可能となる。
【００３１】
ここで、未焼成選択反応部の形成材料が未焼成検知電極部に拡散するように未焼成選択反応部及び未焼成検知電極部を焼成することで、検知電極部及び選択反応部が形成される。その結果、当該アンモニアガスセンサにおいては、選択反応部が、検知電極部から剥離することなく当該検知電極部と良好な密着状態に維持され得る。
【００３２】
また、本発明は、請求項１０の記載によれば、請求項８に記載のアンモニアガスセンサの製造方法にて、
他方側電極層形成工程において、
未焼成検知電極部を、酸素イオン伝導体を介し基準側電極層に対向するように酸素イオン伝導体の他方の面に沿い形成して焼成することにより、検知電極部として形成し、
然る後、検知電極部を介し未焼成選択反応部を酸素イオン伝導体の他方の面に沿うように形成して、未焼成選択反応部をその少なくとも一部にて検知電極部に拡散させるように焼成することにより、選択反応部を形成することを特徴とする。
【００３３】
このように、アンモニアガスセンサの製造にあたり、検知電極部を形成した後に選択反応部を形成することにより、検知電極部及び選択反応部を同時に形成する場合に比べて、検知電極部の形状がより一層安定するように形成され得る。
【００３４】
ここで、未焼成選択反応部の形成材料が検知電極部に拡散するように未焼成選択反応部を焼成することで、選択反応部が形成される。従って、当該アンモニアガスセンサにおいては、選択反応部が、検知電極部から剥離することなく当該検知電極部と良好な密着状態に維持され得る。
【００３５】
また、本発明は、請求項１１の記載によれば、請求項８に記載のアンモニアガスセンサの製造方法にて、
他方側電極層形成工程において、
未焼成選択反応部を、酸素イオン伝導体を介し基準側電極層に対向するように酸素イオン伝導体の他方の面に沿い形成して焼成することにより、選択反応部として形成し、
然る後、選択反応部を介し未焼成検知電極部を酸素イオン伝導体の他方の面に沿うように形成して、選択反応部をその少なくとも一部にて未焼成検知電極部に拡散させるように当該未焼成検知電極部を焼成することにより、検知電極部を形成することを特徴とする。
【００３６】
このように、アンモニアガスセンサの製造にあたり、選択反応部を形成した後に検知電極部を形成することにより、検知電極部及び選択反応部を同時に形成する場合に比べて、選択反応部の形状がより一層安定するように形成され得る。
【００３７】
ここで、選択反応部の形成材料が未焼成検知電極部に拡散するように未焼成検知電極部を焼成することで、検知電極部が形成される。従って、当該アンモニアガスセンサにおいては、選択反応部が、検知電極部から剥離することなく当該検知電極部と良好な密着状態に維持され得る。
【００３８】
なお、上記各手段の括弧内の符号は、後述する実施形態に記載の具体的手段との対応関係を示すものである。
【発明を実施するための最良の形態】
【００３９】
以下、本発明に係るアンモニアガスセンサの各実施形態を図面により説明する。
（第１実施形態）
図１は、本発明に係るアンモニアガスセンサの第１実施形態を縦断面により模式的に示しており、このアンモニアガスセンサは、例えば、内燃機関の排気系統の排気ガス雰囲気（被検出ガス雰囲気）中に含まれるアンモニアガスを検出するために用いられる。
【００４０】
当該アンモニアガスセンサは、酸素イオン伝導体１０、基準側電極層２０及び他方側電極層３０を備えており、酸素イオン伝導体１０は、固体電解質により有底筒状に形成されている。基準側電極層２０は、基準電極として、白金（Ｐｔ）により、酸素イオン伝導体１０の内周面に沿い有底筒状に形成されている。
【００４１】
他方側電極層３０は、検知電極部３１及び選択反応部３２を有しており、検知電極部３１は、金（Ａｕ）により、酸素イオン伝導体１０の外周面下部に沿い有底筒状に形成されている。選択反応部３２は、バナジウム酸化物（例えば、Ｖ2Ｏ5）により、検知電極部３１をその外周面及び上端面から酸素イオン伝導体１０の外周面下部に沿い被覆するように、有底筒状に形成されている。
【００４２】
また、当該アンモニアガスセンサは、ヒータ４０を備えており、このヒータ４０は、基準側電極層２０内に立設されている。ここで、当該ヒータ４０は、その各下端隅角部４１にて、基準側電極層２０の内面底部に当接されて、基準側電極層２０との間の熱伝導を良好に確保することで、当該アンモニアガスセンサを所定の制御温度（例えば、６５０（℃））に維持する役割を果たす。
【００４３】
以上のように構成したアンモニアガスセンサは、基準側電極層２０及び他方側電極層３０を、それぞれ、大気及び上記被検出ガス雰囲気に晒すように内燃機関の排気系統に配設される。しかして、当該アンモニアガスセンサは、他方側電極層３０の選択反応部３２により、上記被検出ガス雰囲気中のアンモニアガスを妨害ガスから選択し、当該選択アンモニアガスを検知電極部３１により集電し、酸素イオン伝導体１０の酸素イオン伝導作用のもとに、基準側電極層２０である基準電極と検知電極部３１との間に電位差（アンモニアガスの濃度に対応）を検出出力として発生する。
【００４４】
ここで、他方側電極層３０は、検知電極部３１及び選択反応部３２でもって構成されているため、アンモニアガスに対するガス選択性及び集電能力を共に高く確保できる。
【００４５】
また、検知電極部３１には、選択反応部３２の形成材料が拡散されている。このように、選択反応部３２の形成材料が検知電極部３１に拡散していることにより、選択反応部３２が検知電極部３１から剥離することなく検知電極部３１と良好な密着状態に維持されている。なお、図１においては、検知電極部３１と選択反応部３２との間に境界が存在するように記載されているが、実際には、検知電極部３１と選択反応部３２との間の境界では、これら両者が混ざり合った状態となっている。
【００４６】
次に、上述のように構成したアンモニアガスセンサの製造方法について説明する。
１．酸素イオン伝導体１０の形成工程
部分安定化ジルコニアの粉末を準備して有底筒状のゴム型（図示しない）内に充填する。ここで、当該部分安定化ジルコニアは、４．５（モル％）のイットリア酸化物（Ｙ2Ｏ3）を主成分として含有する材料である。
【００４７】
上述の充填後、上記部分安定化ジルコニアの粉末を、上記ゴム型内にて有底筒状に加圧成形した上で、焼成温度１４９０（℃）にて焼成する。これにより、部分安定化ジルコニアの粉末が、固体電解質からなる有底筒状の酸素イオン伝導体１０として形成される。
２．基準側電極層２０の形成工程
上述のように酸素イオン伝導体１０を形成した後、基準側電極層２０となる白金（Ｐｔ）でもって、酸素イオン伝導体１０の内周面に沿い無電解メッキを施した上で、焼成する。これにより、白金（Ｐｔ）が、無電解メッキ及び焼成でもって、基準側電極層２０として、酸素イオン伝導体１０の内周面に沿い形成される。
３．検知電極部ペーストの作製工程
上述のように基準側電極層２０を形成した後、金（Ａｕ）、有機溶剤及び分散剤を乳鉢に入れて、らいかい機により４（時間）の間分散混合する。ついで、バインダー及び粘度調整材を、上述のように分散混合した金（Ａｕ）、有機溶剤及び分散剤に、それぞれ、所定量ずつ添加して、さらに、４（時間）の間、湿式混合を施して、検知電極部３１となる検知電極部ペーストを作製する。
４．選択反応部ペーストの作製工程
上述のように検知電極部ペーストを作製した後、バナジウム酸化物（Ｖ2Ｏ5）、有機溶剤及び分散剤を乳鉢に入れて、らいかい機により４（時間）の間分散混合する。ついで、バインダー及び粘度調整材を、上述のように分散混合したバナジウム酸化物（Ｖ2Ｏ5）、有機溶剤及び分散剤に、それぞれ、所定量ずつ添加して、さらに、４（時間）の間、湿式混合を施して、選択反応部３２となる選択反応部ペーストを作製する。
５．検知電極部３１の形成工程
上述のようにして作製した検知電極部ペーストを、上述の酸素イオン伝導体１０の外周面下部に沿い印刷して乾燥して未焼成検知電極部を形成し、然る後、当該未焼成検知電極部を、焼成温度１０００（℃）にて、焼成時間１（時間）の間、焼成して、検知電極部３１を形成する。
６．選択反応部３２の形成工程
ついで、上述のように作製した選択反応部ペーストを、酸素イオン伝導体１０の外周面下部に沿い、検知電極部３１を被覆するように当該検知電極部３１の外周面及び上端面に印刷して乾燥して未焼成選択反応部を形成し、然る後、当該未焼成選択反応部を、所定の焼成条件で焼成して、選択反応部３２を形成する。本実施形態では、上記所定の焼成条件は、焼成温度７５０（℃）にて焼成時間１０（分）の間焼成することをいう。
【００４８】
ここで、上述のように焼成温度７５０（℃）にて焼成時間１０（分）の間焼成する過程において、選択反応部３２のバナジウム酸化物（Ｖ2Ｏ5）が検知電極部１３の金（Ａｕ）に拡散していく。これは、上述の焼成温度７５０（℃）が、バナジウム酸化物（Ｖ2Ｏ5）の融点（６９０（℃））よりも高く、金（Ａｕ）の融点（１０６４（℃））よりも低いため、上述の焼成工程において、バナジウム酸化物（Ｖ2Ｏ5）だけが融解し始めて、融解していない金（Ａｕ）内に拡散していくためであると考えられる。
【００４９】
従って、上記焼成工程後においては、検知電極部３１及び選択反応部３２との境界は、これら両者が混ざり合った状態に形成されている。このような形成状態においては、選択反応部３２側から検知電極部３１側にかけて上記バナジウム酸化物の濃度が変化している。
【００５０】
また、上述のように検知電極部３１を形成した後に選択反応部３２を形成するので、検知電極部３１及び選択反応部３２を同時に形成する場合に比べて、検知電極部３１の形状がより一層安定するように形成され得る。
７．ヒータ４０の立設工程
ついで、ヒータ４０を、基準側電極層２０の内面底部に立設する。このとき、ヒータ４０は、その各下端隅角部４１にて、基準側電極層２０の内面底部に当接するように立設される。これにより、当該アンモニアガスセンサの製造が終了する。
【００５１】
次に、上述のように製造したアンモニアガスセンサの特性を評価してみた。この評価にあたり、上述のように製造したアンモニアガスセンサを実施例とした。また、この実施例との対比のために、比較例１及び比較例２を準備した。
【００５２】
ここで、比較例１及び比較例２は次のようにして準備した。本第１実施形態では、比較例１は、上記実施例において選択反応部３２を除いた構成のアンモニアガスセンサとした。また、比較例２は、上記実施例において検知電極部３１を除いた構成のアンモニアガスセンサとした。なお、この比較例２においては、上述の選択反応部ペーストを、酸素イオン伝導体１０の外周面下部に沿い印刷して乾燥し、然る後、焼成温度７５０（℃）にて、焼成時間１０（分）の間、焼成して、選択反応部３２を形成した。
【００５３】
また、上述の評価にあたり、評価装置として、モデルガス発生装置を採用した。このモデルガス発生装置による測定条件及び測定方法は次の通りである。
【００５４】
測定条件：
評価用ガスの温度は２８０（℃）とする。上述の実施例並びに各比較例１及び２の各制御温度は、ヒータ４０による加熱のもと、６５０（℃）維持されるものとする。また、上記評価用ガスの組成は、１０（％）の酸素（Ｏ2）、５（％）の二酸化炭素（ＣＯ2）、５（％）の水（Ｈ2Ｏ）及び１００（ｐ．ｐ．ｍ．）のアンモニア（ＮＨ3）の各ガス成分及び妨害ガスとする。なお、妨害ガスは、１００（ｐ．ｐ．ｍ．Ｃ）のプロピレン（Ｃ3Ｈ6）と、１００（ｐ．ｐ．ｍ．）の一酸化炭素（ＣＯ）及び一酸化窒素（ＮＯ）の各ガス成分とする。
【００５５】
測定方法：
上述の実施例並びに各比較例１及び２を、上記モデルガス発生装置内にて、上記評価用ガスの流れの中に配置した。そして、上記実施例及び上記比較例１では、それぞれ、基準側電極層２０と検知電極部３１との間に生ずる電位差を測定する。また、上記比較例２では、基準側電極層２０と選択反応部３２との間に生ずる電位差を測定する。
【００５６】
但し、上記モデルガス発生装置内では、上記実施例及び比較例１は、それぞれ、基準側電極層２０側にて大気に晒され、検知電極部３１側にて上記評価用ガスに晒される。また、上記比較例２では、基準側電極層２０側にて大気に晒され、選択反応部３２側にて上記評価用ガスに晒される。
【００５７】
上述の測定条件及び測定方法のもと、上述の実施例並びに各比較例１及び２の各感度（ｍＶ）を、上記評価用ガスの各ガス成分との関係において測定してみた。
【００５８】
これによれば、上述の実施例の感度は、アンモニア（ＮＨ3）、プロピレン（Ｃ3Ｈ6）、一酸化炭素（ＣＯ）及び一酸化窒素（ＮＯ）の各ガス成分との関係において、図２にて示す各棒グラフ１、１−１〜１−３が得られた。
【００５９】
図２において、上記実施例の感度は、各棒グラフ１−１、１−２及び１−３にて示すごとく、プロピレン（Ｃ3Ｈ6）、一酸化炭素（ＣＯ）及び一酸化窒素（ＮＯ）の各ガス成分に対して、非常に低く、アンモニアのガス成分に対しては、棒グラフ１にて示すごとく、妨害ガスの各ガス成分に比べて、非常に高いことが分かる。
【００６０】
これは、上記実施例では、検知電極部３１の集電能力が高く、かつ選択反応部３２のアンモニアガスに対するガス選択性も高いためである。即ち、検知電極部３１の高い集電能力及び選択反応部３２のアンモニアガスに対する高いガス選択性が相乗的に作用して、図２の棒グラフ１のような結果が得られたものである。
【００６１】
また、上述の比較例１の感度は、アンモニア（ＮＨ3）、プロピレン（Ｃ3Ｈ6）、一酸化炭素（ＣＯ）及び一酸化窒素（ＮＯ）の各ガス成分との関係において、図３にて示す各棒グラフ２、２−１〜２−３が得られた。
【００６２】
図３において、上記比較例１の感度は、棒グラフ２にて示すごとく、アンモニアのガス成分に対し、上記実施例に比べて高いが、プロピレン（Ｃ3Ｈ6）及び一酸化炭素（ＣＯ）の各ガス成分に対しても、各棒グラフ２−１、２−２及び２−３にて示すごとく、上記実施例に比べて高いことが分かる。
【００６３】
これは以下の理由に基づく。上記比較例１では、金（Ａｕ）からなる検知電極部３１の集電能力を確保し得ても、選択反応部３２が採用されていない。このため、検知電極部３１の金（Ａｕ）のみでは、触媒活性が低く、アンモニア（ＮＨ3）だけでなく、それ以外の妨害ガスも、検知電極部３１、酸素イオン伝導体１０、アンモニアガス及び妨害ガスの間で形成される三相界面に到達することで、起電力が発生し、上記比較例１としてのアンモニアガスに対するガス選択性が非常に低くなることに起因する。
【００６４】
また、上述の比較例２の感度は、アンモニア（ＮＨ3）、プロピレン（Ｃ3Ｈ6）、一酸化炭素（ＣＯ）及び一酸化窒素（ＮＯ）の各ガス成分との関係において、図４にて示す各棒グラフ３、３−１〜３−３が得られた。
【００６５】
図４において、上記比較例２の感度は、棒グラフ３にて示すごとく、アンモニアのガス成分に対し、上記実施例に比べて低く、また、各棒グラフ３−１、３−２及び３−３にて示すごとく、プロピレン（Ｃ3Ｈ6）、一酸化炭素（ＣＯ）及び一酸化窒素（ＮＯ）の各ガス成分に対して、上記実施例と同様或いはそれ以下と低いことが分かる。
【００６６】
また、上述の実施例、比較例１及び比較例２を、それぞれ、２０本ずつ準備して、これらの実施例、比較例１及び比較例２について、上述の測定条件及び測定方法のもと、アンモニアガスに対する感度を、集電効果の点から測定してみた。これによれば、図５にて示す図表が得られた。なお、図５の図表において、左欄の数１〜２０のうち、例えば、「１」は、実施例、比較例１及び比較例２の各１本目を示す。
【００６７】
この図表によれば、上記実施例及び比較例１では、感度のばらつきが、平均値、標準偏差及び３σからみて、金（Ａｕ）からなる検知電極部３１の集電能力に起因して、小さいことが分かる。従って、上記実施例及び比較例１は、アンモニアガスセンサとしての感度の安定性においては適正である。
【００６８】
また、図５の図表によれば、上記比較例２では、金（Ａｕ）からなる検知電極部３１が採用されていないため、選択反応部３２のみでは、集電能力が不足する。このため、上記比較例２では、感度のばらつきが、平均値、標準偏差及び３σからみて、大きい。
【００６９】
例えば、バナジウム酸化物（Ｖ2Ｏ5）は、上記比較例２の制御温度６５０（℃）においても、感度に対応する抵抗のばらつきが、大きく、数キロオームの範囲で発生する。従って、上記比較例２は、アンモニアガスセンサとしての感度の安定性に欠ける。
【００７０】
以上述べたことから分かる通り、上記実施例は、上記比較例１及び比較例２とは異なり、アンモニアガスに対するガス選択性に優れ、かつ安定した感度、ひいては安定した検出出力を有するアンモニアガスセンサとして提供され得ることが分かる。
【００７１】
また、このようなアンモニアガスセンサによれば、安定した感度は、上述の評価から分かるように、ヒータ４０による制御温度、例えば、６５０（℃）という高い温度においても、確保され得る。ここで、ヒータ４０による制御温度である６５０（℃）は、内燃機関の排気ガス雰囲気の温度よりも原則として高いが、当該アンモニアガスセンサの感度は、安定的に維持され得る。
【００７２】
また、当該アンモニアガスセンサは、上述のごとく、検知電極部３１及び選択反応部３２の採用により、アンモニアガスに対するガス選択性及び集電能力の双方において高く確保し得る。従って、検知電極部３１が金（Ａｕ）であっても、これに高価なパラジウム（Ｐｄ）等の貴金属を添加する必要もなく、選択反応部３２の採用でもって、当該アンモニアガスセンサが安価に提供され得る。
（第２実施形態）
次に、本発明の第２実施形態について説明する。この第２実施形態では、上記第１実施形態にて述べたアンモニアガスセンサにおいて、検知電極部３１が、金（Ａｕ）ではなく、白金（Ｐｔ）でもって形成されている。
【００７３】
ここで、検知電極部ペーストを、金（Ａｕ）に代えて白金（Ｐｔ）を用いて上記第１実施形態と同様にして作製し、当該検知電極部ペーストでもって、上記第１実施形態にて述べた検知電極部３１の形成工程と同様にして、焼成温度１２００（℃）にて焼成時間１０（分）の間焼成して、本第２実施形態の検知電極部を形成する。その他の構成及びアンモニアガスセンサの製造方法は、上記第１実施形態と同様である。
【００７４】
このように構成した本第２実施形態におけるアンモニアガスセンサの感度を、上記第１実施形態と同様にして、上記評価用ガスの各ガス成分との関係において測定してみた。これによれば、本第２実施形態のアンモニアガスセンサの感度は、アンモニア（ＮＨ3）、プロピレン（Ｃ3Ｈ6）、一酸化炭素（ＣＯ）及び一酸化窒素（ＮＯ）の各ガス成分との関係において、図６にて示す各棒グラフ４、４−１〜４−３として得られた。
【００７５】
この図６によれば、検知電極部３１を白金（Ｐｔ）でもって形成しても、本第２実施形態のアンモニアガスセンサの感度は、各棒グラフ４−１、４−２及び４−３にて示すごとく、プロピレン（Ｃ3Ｈ6）、一酸化炭素（ＣＯ）及び一酸化窒素（ＮＯ）の各ガス成分に対して非常に低く、アンモニアのガス成分に対しては、棒グラフ４にて示すごとく、妨害ガスの各ガス成分に比べて、非常に高いことが分かる。
【００７６】
これは、本第２実施形態のアンモニアガスセンサでは、検知電極部３１が白金（Ｐｔ）で形成されていても、当該検知電極部３１の集電能力が高く、バナジウム酸化物（Ｖ2Ｏ5）を主成分とする選択反応部３２のアンモニアガスに対するガス選択性が高いためである。
【００７７】
即ち、本第２実施形態のアンモニアガスセンサでは、検知電極部３１の高い集電能力及び選択反応部３２のアンモニアガスに対する高いガス選択性が、上記第１実施形態と同様に相乗的に作用して、図６の棒グラフ４のような結果が得られたものである。
【００７８】
ちなみに、本第２実施形態のアンモニアガスセンサにおいて、選択反応部３２を廃止した構成を、比較例３として準備して、この比較例３の感度を、本第２実施形態のアンモニアガスセンサと同様にして、上記評価用ガスの各成分との関係において測定してみた。
【００７９】
これによれば、上記比較例３の感度は、アンモニア（ＮＨ3）、プロピレン（Ｃ3Ｈ6）、一酸化炭素（ＣＯ）及び一酸化窒素（ＮＯ）の各ガス成分との関係において、図７にて示す各棒グラフ５、５−１、５−２が得られた。なお、一酸化炭素（ＣＯ）のガス成分に対する感度は零である。
【００８０】
図７の各棒グラフ５、５−１、５−２によれば、上記比較例３の感度は、プロピレン（Ｃ3Ｈ6）、一酸化炭素（ＣＯ）及び一酸化窒素（ＮＯ）の各ガス成分に対してだけでなく、アンモニアのガス成分に対しても非常に低いことが分かる。
【００８１】
これは、白金（Ｐｔ）の触媒機能、即ち集電能力が高く、アンモニア及び妨害ガスの各成分が燃焼してしまい、一方において、選択反応部３２がないために、アンモニアガスに対するガス選択性がないためである。
【００８２】
以上のことから分かるように、本第２実施形態によれば、検知電極部３１を白金（Ｐｔ）で形成しても、当該検知電極部３１の集電能力及び選択反応部３２のガス選択性の双方を高く確保し得るアンモニアガスセンサの提供が可能である。
（第３実施形態）
次に、本発明の第３実施形態について説明する。この第３実施形態では、上記第１実施形態において、アンモニアガスセンサの選択反応部３２が、バナジウム酸化物（Ｖ2Ｏ5）ではなく、タングステン酸化物（ＷＯ3）或いはモリブテン酸化物（ＭｏＯ3）でもって形成されている。その他のアンモニアガスセンサとしての構成及び製造方法は、上記第１実施形態と実質的に同様である。
【００８３】
このように構成した本第３実施形態では、上記第１実施形態にて述べた実施例において、選択反応部３２を、バナジウム酸化物（Ｖ2Ｏ5）ではなく、タングステン酸化物（例えば、ＷＯ3）でもって形成して、実施例１として準備し、また、選択反応部３２を、モリブテン酸化物（例えば、ＭｏＯ3）でもって形成して、実施例２として準備した。
【００８４】
このように準備した各実施例１、２につき、上記第１実施形態にて述べた測定条件及び測定方法のもと、感度とアンモニア（ＮＨ3）及びプロピレン（Ｃ3Ｈ6）の各ガス成分との関係につき測定してみた。なお、上記評価用ガス中の妨害ガスのガス成分は、本第３実施形態では、１００（ｐ．ｐ．ｍ．Ｃ）のプロピレン（Ｃ3Ｈ6）のみとする。
【００８５】
これによれば、図８にて示す各棒グラフ６、６−１、７、７−１、８、８−１が得られた。ここで、各棒グラフ６及び６−１は、上記第１実施形態にて述べたアンモニアガスセンサ（選択反応部３２の形成材料がバナジウム酸化物（Ｖ2Ｏ5））の感度を、それぞれ、アンモニア（ＮＨ3）及びプロピレン（Ｃ3Ｈ6）の各ガス成分との関係で示す。
【００８６】
各棒グラフ７及び７−１は、本第３実施形態にて述べたアンモニアガスセンサ（選択反応部３２の形成材料がタングステン酸化物（ＷＯ3））の感度を、それぞれ、アンモニア（ＮＨ3）及びプロピレン（Ｃ3Ｈ6）の各ガス成分との関係で示す。
【００８７】
また、各棒グラフ８及び８−１は、本第３実施形態にて述べたアンモニアガスセンサ（選択反応部３２の形成材料がモリブテン酸化物（ＭｏＯ3））の感度を、それぞれ、アンモニア（ＮＨ3）及びプロピレン（Ｃ3Ｈ6）の各ガス成分との関係で示す。
【００８８】
しかして、各棒グラフ６及び６−１によれば、上記第１実施形態にて述べたごとく、バナジウム酸化物（Ｖ2Ｏ5）からなる選択反応部３２のアンモニアガスに対する高いガス選択性を発揮し得ることが分かる。
【００８９】
また、各棒グラフ７及び７−１によれば、タングステン酸化物（ＷＯ3）からなる選択反応部３２のアンモニアガスに対するガス選択性が、共に、上記第１実施形態によりも高く発揮され得ることが分かる。
【００９０】
また、各棒グラフ８及び８−１によれば、モリブテン酸化物（ＭｏＯ3）からなる選択反応部３２のアンモニアガスに対するガス選択性が、各棒グラフ７及び７−１による場合よりも、共に低いものの、アンモニアガスに対する感度が、プロピレンに対する感度よりも実用上差し支えない程度に高いことが分かる。
【００９１】
以上より、本第３実施形態によれば、選択反応部３２がタングステン酸化物（ＷＯ3）或いはモリブテン酸化物（ＭｏＯ3）で形成されていても、上記第１実施形態にて述べたアンモニアガスセンサと実質的に同様の作用効果を達成し得るアンモニアガスセンサの提供が可能となる。
【００９２】
なお、本発明の実施にあたり、上記各実施形態に限ることなく、次のような種々の変形例が挙げられる。
（１）選択反応部３２の形成材料は、上記第３実施形態にて述べたものに限ることなく、ゼオライトや固体超強酸等の固体酸性質を示す材料であってもよい。これによっても、上記第１実施形態と同様の作用効果が達成され得る。
（２）上記第１実施形態において、未焼成検知電極部を酸素イオン伝導体１０の他方の面に沿い形成した後、当該未焼成検知電極部を介し未焼成選択反応部を酸素イオン伝導体１０の他方の面に対向するように形成して、未焼成選択反応部の形成材料がその少なくとも一部にて未焼成選択反応部に拡散するように、未焼成検知電極部及び未焼成選択反応部を同時に焼成して検知電極部３１及び選択反応部３２を形成するようにしてもよい。
【００９３】
これにより、未焼成検知電極部及び未焼成選択反応部に対する別々の焼成の一方が不要となって、アンモニアガスセンサの製造工程の簡単化に役立つ。なお、このようなことは、上記第２或いは第２の実施形態においても、同様に成立する。
（３）上記第１実施形態において、アンモニアガスセンサの他方側電極層３０は、検知電極部３１と選択反応部３２とを入れ替えて構成してもよい。即ち、選択反応部３２を酸素イオン伝導体１０の外周面下部に沿い形成し、検知電極部３１を、当該選択反応部３２を被覆するように酸素イオン伝導体１０の外周面下部に沿い形成してもよい。
【００９４】
この場合、他方側電極層３０の形成にあたっては、未焼成選択反応部を酸素イオン伝導体１０の他方の面に沿い形成して焼成して選択反応部を形成した後、当該選択反応部を介し未焼成検知電極部を酸素イオン伝導体１０の他方の面に対向するように形成して、択反応部の形成材料がその少なくとも一部にて未焼成検知電極部に拡散するように、未焼成検知電極部を焼成し、検知電極部３１を形成するようにしてもよい。
【００９５】
このように、アンモニアガスセンサの製造にあたり、選択反応部３２を形成した後に検知電極部３１を形成することにより、検知電極部３１及び選択反応部３２を同時に形成する場合に比べて、選択反応部３２の形状がより一層安定するように形成され得る。なお、以上のようなことは、上記第２或いは第３の実施形態においても、同様に成立する。
（４）上記各実施形態のいずれかにおいて、酸素イオン伝導体１０と検知電極部３１との間の密着性を高めるために、検知電極部３１の形成材料に部分安定化ジルコニアを添加するようにしてもよい。
（５）本発明に係るアンモニアガスセンサの断面形状は、上記実施形態にて述べたような有底筒状に限ることなく、断面コ字状、断面Ｖ字状、断面平板状等の各種の形状であってもよい。
（６）選択反応部の形成材料は、バナジウム酸化物、タングステン酸化物及びモリブテン酸化物のうち少なくとも一種の他、さらに、少量の貴金属をも含有するようにしてもよい。
【００９６】
これにより、選択反応部は、集電能力をも高めつつ、アンモニアガスに対するガス選択性を高く確保し得る。
（７）本発明の実施にあたり、当該アンモニアガスセンサは、内燃機関の排気ガス系統に限ることなく、排気ガスを発生する機関や装置等であれば、どのようなものに、本発明を適用してもよい。
（８）上記各実施形態では、選択反応部３２の形成材料が検知電極部３１に拡散してなる例について説明したが、検知電極部３１の形成材料が選択反応部３２に拡散してなるものでもよい。さらには、選択反応部３２が、検知電極部３１に拡散することなく、酸素イオン伝導体１０上に２層となって形成されていてもよい。また、選択反応部３２が検知電極部３１に略全部拡散することで、検知電極部３１中の選択反応部３２の形成材料に濃度差が生じていてもよい。
【図面の簡単な説明】
【００９７】
【図１】本発明に係るアンモニアガスセンサの第１実施形態を示す縦断面図である。
【図２】上記第１実施形態における実施例の感度をアンモニア及び妨害ガスの各ガス成分との関係で示す棒グラフである。
【図３】上記第１実施形態における比較例１の感度をアンモニア及び妨害ガスの各ガス成分との関係で示す棒グラフである。
【図４】上記第１実施形態における比較例２の感度をアンモニア及び妨害ガスの各ガス成分との関係で示す棒グラフである。
【図５】上記第１実施形態における各２０本の実施例、比較例１及び比較例２の感度のばらつきを、各平均値、標準偏差及び３σとともに示す図表である。
【図６】本発明の第２実施形態におけるアンモニアガスセンサの感度をアンモニアガス及び妨害ガスの各ガス成分との関係で示す棒グラフである。
【図７】上記第２実施形態における比較例２の感度をアンモニアガス及び妨害ガスの各ガス成分との関係で示す棒グラフである。
【図８】本発明の第３実施形態におけるアンモニアガスセンサの感度を、選択反応部をバナジウム酸化物、タングステン酸化物及びモリブテン酸化物で形成した場合につき、アンモニアガス及び妨害ガスのガス成分との関係で示す各棒グラフである。
【符号の説明】
【００９８】
１０…酸素イオン伝導体、２０…基準側電極層、３０…他方側電極層、
３１…検知電極部、３２…選択反応部。
【図１】
2008116321.tif 000003
【図２】
2008116321.tif 000004
【図３】
2008116321.tif 000005
【図４】
2008116321.tif 000006
【図５】
2008116321.tif 000007
【図６】
2008116321.tif 000008
【図７】
2008116321.tif 000009
【図８】
2008116321.tif 000010